(57)【特許請求の範囲】
【請求項１】
融点が４０〜８０℃であるポリトランスイソプレン系樹脂またはエチレン系共重合樹脂に活性エネルギー線を照射して架橋反応を起こすことにより得られることを特徴とする架橋重合体。
【請求項２】
ポリトランスイソプレン系樹脂またはエチレン系共重合樹脂がそれを構成する樹脂１００重量部に対して多官能アクリル単量体または多官能アリル単量体を０．１〜３０重量部混合した樹脂であることを特徴とする請求項１記載の架橋重合体。
【請求項３】
請求項１または２に記載の架橋重合体から成ることを特徴とする放射線治療用シート。
【請求項４】
請求項１または２に記載の架橋重合体から成ることを特徴とするギブス用シート。
【請求項５】
請求項１または２に記載の架橋重合体から成ることを特徴とするかつらまたは歯の型取り用シート。
【発明の詳細な説明】
【技術分野】
【０００１】
本発明は、活性エネルギー線照射による架橋重合体およびこの架橋重合体から成る医療用シートに関する。より詳しくは、比較的低温で適切な粘弾性を有する活性エネルギー線照射による架橋重合体ならびにこの架橋重合体から成る放射線治療用シート、ギブス用シートおよびかつらまたは歯の型取り用シートに関する。
【背景技術】
【０００２】
ポリカプロラクトンやポリイソプレン等の融点（軟化点）が４０〜８０℃の範囲である熱可塑性樹脂は、比較的低い温度で容易に溶融し、外力を加えると容易に変形させることができ、冷却固化すると強靭である性質を生かしてギブスやかつら、歯等の型取りシートに利用されている。
【発明の開示】
【発明が解決しようとする課題】
【０００３】
しかしながら、これらの樹脂の溶融状態における粘性は低く、弾性は無いことから、「タレ」が発生したり、過剰な外力を加えると破断したり、一旦変形すると元の形には戻らない欠点がある。
【課題を解決するための手段】
【０００４】
本発明者は、検討の結果、低融点熱可塑性樹脂に活性エネルギー線を照射して架橋反応を起こすことによって得られる樹脂が溶融状態におけるゴム弾性や形状記憶性を有すること、更にこの樹脂を種々の医療用シートに用いると、「タレ」やシートの破断を発生せず、自由自在にシートを型作ることができることを見い出し、本発明に至った。
【０００５】
すなわち、本発明は融点が４０〜８０℃であるポリトランスイソプレン系樹脂またはエチレン系共重合樹脂に活性エネルギー線を照射して架橋反応を起こすことにより得られることを特徴とする架橋重合体を提供する。
【０００６】
また、本発明は上記架橋重合体から成ることを特徴とする放射線治療用シート、ギブス用シートおよびかつらまたは歯の型取り用シートを提供する。
【発明の効果】
【０００７】
本発明の架橋重合体は、比較的低温で溶融し、溶融時および固化時においてそれぞれ適切な粘弾性を有しているので、放射線治療用シート、ギブス用シートおよびかつらまたは歯の型取り用シートなどの材料として有用である。
【発明を実施するための最良の形態】
【０００８】
本発明における融点が４０〜８０℃であるポリトランスイソプレン系樹脂またはエチレン系共重合樹脂としては、ポリトランスイソプレン系樹脂およびエチレン−酢酸ビニル、エチレン−塩化ビニル、エチレン−ビニルアルコール（エチレン−酢酸ビニル共重合体のケン化物）およびエチレン−プロピレン系共重合体等の内、融点が４０〜８０℃の樹脂であれば、いかなる樹脂も使用できる。共重合成分が１０〜４０モル％の割合が、通常、融点が４０〜８０℃の範囲にあり、好ましい。
【０００９】
ポリトランスイソプレン系樹脂およびエチレン系共重合樹脂は現在商業的スケールで製造されており、好ましく使用できる。エチレン系共重合樹脂は、結晶性を有しているが、透明性に優れ、かつら型取り材等の型取りシートのうち透明性が必要とされる用途の場合に好ましく用いられる。
【００１０】
上記の融点が４０〜８０℃であるポリトランスイソプレン系樹脂またはエチレン系共重合樹脂の数平均分子量は、通常、１０，０００〜３００，０００、好ましくは４０，０００〜２００，０００、更に好ましくは６０，０００〜１５０，０００の範囲である。
【００１１】
上記分子量が１０，０００未満の場合は、各種成形品を製造することが困難であり、製造されたものの機械的強度は著しく低くなる傾向があり、逆に３００，０００を上回る場合には溶融粘度が高すぎて、成形加工性が低減する傾向があるため好ましくない。
【００１２】
また融点が４０〜８０℃である理由としては、４０℃未満のものから得られる架橋重合体では夏時期の貯蔵が困難であったり、固定用シートとして使用したとき、室温においても、なかなか固化しないため使用が困難であったりし、逆に８０℃を上回るものから得られる架橋重合体の場合には、溶融した樹脂が熱いため、人体に置くことができず適当でない。
【００１３】
本発明の好ましい態様では、融点が４０〜８０℃であるポリトランスイソプレン系樹脂またはエチレン系共重合樹脂に多官能アクリル単量体および多官能アリル単量体を添加する。これらの単量体としては、特に限定はなく、多官能アクリル単量体の例としては、エチレンオキサイド変性ビスフェノールＡジ（メタ）アクリレート、１，４−ブタンジオールジ（メタ）アクリレート、ジエチレングリコールジ（メタ）アクリレート、ジペンタエリスリトールヘキサアクリレート、ジペンタエリスリトールモノヒドロキシペンタアクリレート、カプロラクトン変性ジペンタエリスリトールヘキサアクリレート、ペンタエリスリトールトリアクリレート、ペンタエリスリトールテトラアクリレート、ポリエチレングリコールジ（メタ）アクリレート、トリメチロールプロパントリアクリレート、エチレンオキサイド変性トリメチロールプロパントリアクリレート、プロピレンオキサイド変性トリメチロールプロパントリアクリレート、トリス（アクリロキシエチル）イソシアヌレート、トリス（メタクリロキシエチル）イソシアヌレートおよびこれらの混合物が、多官能アリル系単量体の例としては、トリアリルシアヌレート、トリアリルイソシアヌレートジアリルフタレート、ジアリルベンゼンホスフォネートおよびこれらの混合物等が挙げられる。
【００１４】
これらの多官能アクリル単量体または多官能アリル単量体は、ポリトランスイソプレン系樹脂およびエチレン系共重合樹脂１００重量部に対して、０．１〜３０重量部、好ましくは０．３〜１０重量部、更に好ましくは０．５〜５重量部の範囲で混合される。上記量が０．１重量部未満の場合は、架橋重合体の形状記憶性等が満足できるレベルではなく、逆に３０重量部を上回る場合には、架橋重合体が剛直になりすぎて、靭性が低下する傾向があるため好ましくない。
【００１５】
活性エネルギー線としては、その波長や、エネルギー量に特に限定はないが、電子線（ＥＢ）が一般的である。これらの活性エネルギー線は、公知の装置を用いて照射できる。照射線量は、熱可塑性樹脂に架橋を生じさせるのに十分な量が適宜選択される。例えば、電子線（ＥＢ）の場合の加速電圧としては１００〜３００ＫＶ、吸収線量としては、０．１〜３０Ｍｒａｄの範囲が適当である。
【００１６】
これらの活性エネルギー線を照射する場合、融点が４０〜８０℃である熱可塑性樹脂の形態については、特に限定はないが、厚さ１０μｍ〜５ｍｍの範囲内のフィルムまたはシートが照射効率が高いため使用し易い。特に厚さ０．５ｍｍ〜３ｍｍ程度のシートは放射線治療用シート、ギブス用シート、かつらまたは歯の型取り用シート等の医療用シートとして使用できるため好ましく用いられる。
【００１７】
また本発明の架橋重合体に対しては、使用用途によって任意の物質を適当な時期に混合または塗布することができる。
【００１８】
上記物質としては、ガラス繊維、ガラスビーズ、金属粉末、タルク、マイカ、シリカ等の無機充填剤、顔料、各種安定剤、難燃剤、帯電防止剤、防カビ剤、可塑剤、粘性付与剤等の添加剤、熱可塑性樹脂および硬化性オリゴマー等が例示できる。
【００１９】
上記のようにして得られる架橋重合体の復元率は、通常８０％以上である。
【００２０】
＜実施例＞
以下、実施例によって本発明を更に詳細に説明するが、本発明はこれら実施例のみに制限されるものではない。
なお、各物性の測定方法は下記のとおりである。
【００２１】
１．破断強度、５００％伸び時強度および破断伸度：ＪＩＳ  Ｋ７１１３に準じる。２３℃で引張強度を測定し、６０℃では溶融時でのゴム強度を測定する。
２．シートの均一性：目視評価による。
３．復元率：１０ｃｍ×１ｃｍ×２ｍｍの短冊状シートを８０℃の湯浴に浸し、２０ｃｍまで伸張させ、一度冷却固化させる。再び８０℃の湯浴に浸し、収縮させ、復元率を算出する。
４．シートの透明性：厚さ２ｍｍのシートを目視評価した。○：完全に透明，△：若干白濁する，×：スリガラス状に白濁する。
【００２２】
［実施例１および２］
市場で入手したポリトランスイソプレン系樹脂シート（３０ｃｍ×２０ｃｍ×３ｍｍ）を、細かく切断した。このものを、プレス成形により２０ｃｍ×２０ｃｍ×２ｍｍのシートに作製し直した。
【００２３】
また、別にこの樹脂１００重量部に対して、トリメチロールプロパンエチレンオキサイド付加トリアクリレート（ダイセル−ＵＣＢ製ＴＭＰＥＯＴＡ）を１重量部の割合で添加し、東洋精機製ラボプラストミルミキサーを用い１２０℃で２分間溶融混練した混合樹脂を用い、プレス成形により２０ｃｍ×２０ｃｍ×２ｍｍのシートを作製した。
【００２４】
これらのシートに加速電圧２００ｋＶ、吸収線量５Ｍｒａｄの条件でシートの両面に電子線（ＥＢ）照射を行った。これらのシートの２３℃および６０℃における引張試験を行い、さらに、シートの均一性、複元率を評価した。結果を表−１に示す。
【００２５】
［比較例１］
比較のため、実施例１と同じポリトランスイソプレン系樹脂シート（２０ｃｍ×２０ｃｍ×２ｍｍ）の電子線（ＥＢ）照射をまったく実施しないものについて、実施例１と同様な評価を行った。結果を表−１に示す。
【００２６】
［実施例３〜１１および比較例２および３］
表−２に示した樹脂および多官能アクリル単量体としてトリス（アクリロキシエチル）イソシアヌレート（ＴＡＥＩＣ）を用い、実施例１と同様にシートを作製した。得られたシートに加速電圧５，０００ｋＶの電子線照射を行った。比較例２および３は電子線照射をしなかった。得られたシートについてシートの均一性、シート透明性、復元率および７５℃での５００％伸び時の強度を測定し結果を表−２に示した。
【００２７】
【表１】
0003714629.tif 000002
【００２８】
【表２】
0003714629.tif 000003